반응기 에 임펠러 가 장착 된 호모 믹서 를 설치 하 고 , 용매 로 탈 이온 수 ( 제 1 용매 ) 1 . 5 중량 부 및 비 이온 유화제 2 . 5 중량 부 를 투입 하 고 25 ℃ 에서 20 분 동안 교반 했 다 . 이후 실시 예 1 - 1 의 아미노 실리콘 폴리머 32 중량 부를 80 분 동안 천천히 투입 했 다 . 아미노 실리콘 폴리머 투입 완료 후 30 분 마다 분산 입자 의 입경 을 측정 하 고 25 ℃ 에서 90 분 동안 교반 했 다 . 분산 입자 의 평균 입경 이 270 nm 미만 에 도달 하 면 , 양 이온 유화제 2 중량 부 를 투입 하 고 교반 했 다 . 이후 중화제 로 23 중량 % 의 아세트산 수용액 0 . 3 중량 부 를 투입 하 고 25 ℃ 에서 30 분 동안 교반 했 다 . 이후 탈 이 온수 ( 제 2 용매 ) 5 중량 부 를 투입 하 고 25 ℃ 에서 30 분 교반 한 후 탈 이 온수 ( 제 3 용매 ) 20 중량 부 를 투입 하 고 25 ℃ 에서 30 분 동안 교반 했 다 . 이후 탈 이 온수 ( 제 4 용매 ) 20 중량 부 를 투입 및 25 ℃ 에서 교반 한 후 탈 이 온수 ( 제 5 용매 ) 16 . 7 중량 부 를 투입 및 25 ℃ 에서 교반 하 여 실리콘 에 멀 젼 을 제조 하 였 다 . 이때 , 교반 속도 는 500 rpm 으로 일정 하 게 유지 했 다 .